(57)【要約】【解決手段】本明細書には、金属ドープ炭素含有材料をエッチングするための方法および装置が記載されている。エッチング方法は、金属ドープ炭素含有材料の炭素成分をエッチングするのに適したエッチングガスと、金属ドープ炭素含有材料の金属成分をエッチングするのに適した添加ガスとの混合物を用いることと、プラズマを点火して、高温で金属ドープ炭素含有材料を酸化シリコン、窒化シリコン、およびシリコンなどの下地層に対して選択的に除去することとを含む。金属ドープ炭素含有材料をエッチングするのに適した装置は、高温の移動可能な台座、プラズマ源、およびプラズマ生成領域と基板との間にシャワーヘッドを備える。【選択図】図１
2020523785.tif 000002
【特許請求の範囲】
【請求項１】
金属ドープ炭素含有材料を有する半導体基板を処理する方法であって、
前記金属ドープ炭素含有材料を有する基板を処理チャンバに提供することと、
前記基板を約２００℃から約５００℃の間の温度に加熱することと、
前記金属ドープ炭素含有材料をエッチングするために、第１のエッチングガスおよび第２のエッチングガスを含むガス混合物から生成されたプラズマに前記金属ドープ炭素含有材料を曝露することと、を含み、
前記第１のエッチングガスは、前記金属ドープ炭素含有材料の炭素を含む第１の揮発性副生成物を形成し、
前記第２のエッチングガスは、前記金属ドープ炭素含有材料の金属を含む第２の揮発性副生成物を形成する、方法。
【請求項２】
請求項１に記載の方法であって、
前記第２のエッチングガスは、窒素、三フッ化窒素、塩素、フッ素、臭素、ヨウ素、水素、六フッ化硫黄、およびこれらの組み合わせからなる群より選択される、方法。
【請求項３】
請求項１に記載の方法であって、さらに、
前記第１のエッチングガスおよび前記第２のエッチングガスのいずれかの導入に先立って、前記基板上の露出シリコン面を保護するために、前記基板を予備酸化ガスに曝露し、プラズマを点火することを含む、方法。
【請求項４】
請求項３に記載の方法であって、
前記予備酸化ガスは、酸素および窒素の混合物である、方法。
【請求項５】
請求項１に記載の方法であって、
前記金属ドープ炭素含有材料の前記金属は、タングステン、チタン、タンタル、それらの窒化物、それらのケイ化物、およびそれらの組み合わせからなる群より選択される、方法。
【請求項６】
請求項５に記載の方法であって、
前記金属ドープ炭素含有材料は、金属ドーパントを含み、原子％における前記金属ドープ炭素含有材料の前記金属ドーパントの濃度は、約３３％から約６６％の間である、方法。
【請求項７】
請求項１から請求項６のいずれか一項に記載の方法であって、
前記プラズマは、約５００Ｗから約１００００Ｗの間のステーション毎の電力で点火される、方法。
【請求項８】
請求項１から請求項６のいずれか一項に記載の方法であって、
前記金属ドープ炭素含有材料は、前記基板が設置される台座にバイアスを印加することなくエッチングされる、方法。
【請求項９】
請求項１から請求項６のいずれか一項に記載の方法であって、
前記処理チャンバは、約１００ｍＴｏｒｒから約４０００ｍＴｏｒｒの間のチャンバ圧に設定される、方法。
【請求項１０】
請求項１から請求項６のいずれか一項に記載の方法であって、
前記金属ドープ炭素含有材料の金属含有率は、約５％から約９５％の間である、方法。
【請求項１１】
請求項１から請求項６のいずれか一項に記載の方法であって、
前記金属ドープ炭素含有材料は、前記基板上にフィーチャを形成するために用いられるパターニングされたハードマスクであり、酸化シリコン、窒化シリコン、ドープ酸化シリコン、ドープ窒化シリコン、タングステン、およびそれらの組み合わせからなる群より選択される材料に対する金属ドープ炭素含有材料のエッチング選択性は、少なくとも約１０００：１である、方法。
【請求項１２】
請求項１から請求項６のいずれか一項に記載の方法であって、
前記金属ドープ炭素含有材料は、前記基板上にフィーチャを形成するために用いられるパターニングされたハードマスクであり、酸化シリコン、窒化シリコン、シリコン、それらのドープ派生物、およびそれらの組み合わせからなる群より選択される材料に対する金属ドープ炭素含有材料の前記エッチング選択性は、少なくとも約１０００：１である、方法。
【請求項１３】
請求項１から請求項６のいずれか一項に記載の方法であって、
前記金属ドープ炭素含有材料は、前記基板上にフィーチャを形成するために用いられるパターニングされたハードマスクであり、酸化シリコン、窒化シリコン、シリコン、ゲルマニウム、それらのドープ派生物、およびそれらの組み合わせからなる群より選択される材料に対する金属ドープ炭素含有材料の前記エッチング選択性は、約１０：１から約３０：１の間である、方法。
【請求項１４】
請求項１から請求項６のいずれか一項に記載の方法であって、
前記金属ドープ炭素含有材料は、前記基板上にフィーチャを形成するために用いられるパターニングされたハードマスクであり、酸化シリコン、コバルト、窒化タンタル、銅、低ｋ誘電体、およびそれらの組み合わせからなる群より選択される材料に対する金属ドープ炭素含有材料の前記エッチング選択性は、約１０：１から約３０：１の間である、方法。
【請求項１５】
請求項１から請求項６のいずれか一項に記載の方法であって、
前記プラズマは、前記ガス混合物を供給するためのシャワーヘッドの上流で点火される、方法。
【請求項１６】
請求項１から請求項６のいずれか一項に記載の方法であって、
前記金属ドープ炭素含有材料は、約３０ｎｍ／分から約１０００ｎｍ／分の間のエッチング速度でエッチングされる、方法。
【請求項１７】
基板上のタングステンドープ炭素ハードマスクをエッチングする方法であって、
前記タングステンドープ炭素ハードマスクを有する前記基板を処理チャンバに提供することと、
前記基板を約２００℃から約５００℃の間の温度に加熱することと、
塩化タングステンまたはオキシ塩化タングステンを形成することによって前記タングステンドープ炭素ハードマスクをエッチングするために、前記タングステンドープ炭素ハードマスクを酸素および塩素から生成されたプラズマに曝露することと、を含む、方法。
【請求項１８】
請求項１７に記載の方法であって、
前記プラズマは、約５００Ｗから約１００００Ｗの間のステーション毎の電力を用いて点火される、方法。
【請求項１９】
請求項１７に記載の方法であって、
前記タングステンドープ炭素ハードマスクを前記プラズマに曝露したときに前記処理チャンバに流れるガスの総流量の構成は、少なくとも約１０％の塩素を含む、方法。
【請求項２０】
請求項１７に記載の方法であって、
前記処理チャンバは、約１００ｍＴｏｒｒから約４０００ｍＴｏｒｒの間のチャンバ圧に設定される、方法。
【発明の詳細な説明】
【背景技術】
【０００１】
［関連出願の相互参照］
本願は、全ての目的のために参照としてそれらの全てが本明細書に援用される、２０１７年６月９日出願の「ＭＥＴＡＬ  ＤＯＰＥＤ  ＣＡＲＢＯＮ  ＢＡＳＥＤ  ＨＡＲＤ  ＭＡＳＫ  ＲＥＭＯＶＡＬ  ＩＮ  ＳＥＭＩＣＯＮＤＵＣＴＯＲ  ＦＡＢＲＩＣＡＴＩＯＮ」と題した米国仮特許出願第６２／５１７，７１７号の利益を主張する、２０１７年６月３０日出願の「ＭＥＴＡＬ  ＤＯＰＥＤ  ＣＡＲＢＯＮ  ＢＡＳＥＤ  ＨＡＲＤ  ＭＡＳＫ  ＲＥＭＯＶＡＬ  ＩＮ  ＳＥＭＩＣＯＮＤＵＣＴＯＲ  ＦＡＢＲＩＣＡＴＩＯＮ」と題した米国特許出願第１５／６４０，３４５号の利益を主張する。
【０００２】
メモリおよびロジックを製造するための半導体製造プロセスは、基板上のフィーチャをエッチングするためにハードマスクの使用を伴うことが多い。例えば、パターニングされたハードマスクを用いて基板上にコンタクトホールが形成される場合がある。基板上にホールがエッチングされた後に、パターニングされたハードマスクは、その下にある材料に対して選択的に除去される。しかし、デバイスが縮小し、メモリおよびロジックの技術が進むにつれて、既存のハードマスクを用いて高アスペクト比のフィーチャをエッチングすることは難しく、ハードマスクのための新しい技術は、新しい除去技術を必要としている。
【発明の概要】
【０００３】
本明細書には、半導体基板を処理するための方法およびその装置が記載される。一態様は、金属ドープ炭素含有材料を有する半導体基板を処理する方法を含む。この方法は、金属ドープ炭素含有材料を有する基板を処理チャンバに提供することと、基板を約２００℃から約５００℃の間の温度に加熱することと、金属ドープ炭素含有材料をエッチングするために、金属ドープ炭素含有材料を第１のエッチングガスおよび第２のエッチングガスを含むガス混合物から生成されたプラズマに曝露することにより、第１のエッチングガスが金属ドープ炭素含有材料の炭素を含む第１の揮発性副生成物を形成し、第２のエッチングガスが金属ドープ炭素含有材料の金属を含む第２の揮発性副生成物を形成することと、を含む。
【０００４】
いくつかの実施形態では、第１のエッチングガスは、酸化剤である。第１のエッチングガスは、１つ以上のガスを含んでよい。例えば、いくつかの実施形態では、第１のエッチングガスは、酸素ガスのみを含む。別の例では、第１のエッチングガスは、窒素ガスのみを含む。別の例では、第１のエッチングガスは、水素ガスのみを含む。別の例では、第１のエッチングガスは、亜酸化窒素ガスのみを含む。別の例では、第１のエッチングガスは、酸素ガスおよび窒素ガスの組み合わせを含む。別の例では、第１のエッチングガスは、亜酸化ガスおよび酸素ガスの組み合わせを含む。別の例では、第１のエッチングガスは、酸素ガスおよび水蒸気の組み合わせを含む。別の例では、第１のエッチングガスは、亜酸化ガス、酸素ガス、および水蒸気の組み合わせを含む。別の例では、第１のエッチングガスは、窒素ガスおよび水素ガスの組み合わせを含む。いくつかの実施形態では、酸化剤は、第１のエッチングガスには用いられない。いくつかの実施形態では、非酸化ガスが第１のエッチングガスとして用いられる。例えば、第１のエッチングガスは、水素ガスのみを含んでよい。いくつかの実施形態では、不活性ガスは、第１のエッチングガスと共に流される。不活性ガスの例は、アルゴンおよびヘリウムを含む。
【０００５】
様々な実施形態では、第２のエッチングガスは、窒素、三フッ化窒素、塩素、フッ素、臭素、ヨウ素、水素、六フッ化硫黄、およびこれらの組み合わせのうちの１つ以上である。様々な実施形態では、第２のエッチングガスは、添加ガスである。様々な実施形態では、第２のエッチングガスは、１つ以上のハロゲン含有ガスを含む。いくつかの実施形態では、不活性ガスは、第２のエッチンガスと共に流される。不活性ガスの例は、アルゴンおよびヘリウムを含む。
【０００６】
様々な実施形態では、基板は、約２００℃から約４００℃の間の温度（例えば、約２５０℃）に加熱される。
【０００７】
いくつかの実施形態では、金属ドープ炭素含有材料は、約３０ｎｍ／分から約１０００ｎｍ／分の間のエッチング速度でエッチングされる。
【０００８】
いくつかの実施形態では、プラズマは、ガス混合物を供給するためのシャワーヘッドの上流で点火される。様々な実施形態では、プラズマは、シャワーヘッドの上流で誘導結合プラズマを用いて生成される。
【０００９】
様々な実施形態では、金属ドープ炭素含有材料をエッチングするためにガス混合物から生成されたプラズマは、約５００Ｗから約１００００Ｗの間、または、約３０００Ｗから約１００００Ｗの間のステーション毎の電力でプラズマを点火させることによって生成される。いくつかの実施形態では、電力はステーション毎に約７０００Ｗである。
【００１０】
いくつかの実施形態では、金属ドープ炭素含有材料は、基板が設置される台座にバイアスを印加することなくエッチングされる。様々な実施形態では、バイアスに印加される電力は、０Ｗから約３０００Ｗの間、または、約１０Ｗから約３０００Ｗの間である。
【００１１】
いくつかの実施形態では、この方法は、約１００ｍＴｏｒｒから約４０００ｍＴｏｒｒの間のチャンバ圧で実施される。いくつかの実施形態では、チャンバ圧は、約２００ｍＴｏｒｒから約４０００ｍＴｏｒｒの間である。いくつかの実施形態では、チャンバ圧は、約１０００ｍＴｏｒｒから約２０００ｍＴｏｒｒの間である。いくつかの実施形態では、チャンバ圧は、約１５００ｍＴｏｒｒである。
【００１２】
様々な実施形態では、基板は、アスペクト比が少なくとも約５：１、または少なくとも約２０：１（例えば、５０：１と６０：１の間、または、約５：１と約１５０：１の間）のネガ型フィーチャでパターニングされる。
【００１３】
この方法は、さらに、第１のエッチングガスまたは第２のエッチングガスのいずれかの導入に先立って、基板上の露出シリコン面を保護するために、基板を予備酸化ガスに曝露し、予備酸化プラズマを点火させることを含む。予備酸化ガスは、酸素ガスおよび窒素ガスの混合物であってよい。いくつかの実施形態では、予備酸化は、約１００ｍＴｏｒｒから約４０００ｍＴｏｒｒの間のチャンバ圧で実施される。いくつかの実施形態では、予備酸化は、約２００ｍＴｏｒｒから約４０００ｍＴｏｒｒの間のチャンバ圧で実施される。いくつかの実施形態では、予備酸化は、約１０００ｍＴｏｒｒから約２０００ｍＴｏｒｒの間のチャンバ圧で実施される。いくつかの実施形態では、予備酸化は、約１５００ｍＴｏｒｒのチャンバ圧で実施される。いくつかの実施形態では、酸素ガスの流量は、約０．１ｓｌｍから約１ｓｌｍの間であってよい。いくつかの実施形態では、窒素ガスの流量は、約０．１ｓｌｍから約１ｓｌｍの間であってよい。誘導結合プラズマのためのプラズマ電力は、いくつかの実施形態では、約５００Ｗから約６０００Ｗの間であってよい。
【００１４】
様々な実施形態では、金属ドープ炭素含有材料の金属は、タングステン、チタン、タンタル、それらの窒化物、それらのケイ化物、およびそれらの組み合わせのうちの１つ以上である。いくつかの実施形態では、金属ドープ炭素含有材料の金属は、元素周期表の第６周期の遷移金属である。いくつかの実施形態では、金属ドープ炭素含有材料は、ＷＳｉxＮy（１≧ｘ＞０および１≧ｙ＞０）の化学式を有する窒化タングステンシリサイドをドープする。
【００１５】
様々な実施形態では、金属ドープ炭素含有材料の金属含有率は、約５％から約９５％の間、または、約１０％から約７０％の間である。様々な実施形態では、金属ドープ炭素含有材料は、金属ドーパントを含み、原子％における金属ドープ炭素含有材料の金属ドーパントの構成は、約３３％から約６６％の間である。
【００１６】
様々な実施形態では、金属ドープ炭素含有材料は、架橋された金属原子および炭素原子を含む。いくつかの実施形態では、金属ドープ炭素含有材料は、炭化タングステンと添加炭素と水素原子との間、または、炭化タングステンと添加炭素原子との間、または、炭化タングステンと添加水素原子との間の架橋を含むタングステンドープ炭素含有材料である。
【００１７】
いくつかの実施形態では、金属ドープ炭素含有材料は、炭化水素前駆体ガスを処理チャンバに導入し、金属系前駆体ガスを処理チャンバに導入し、プラズマを点火して、基板上に金属ドープ炭素含有ハードマスクを堆積させることによるプラズマ強化化学気相堆積によって形成される（炭化水素前駆体ガスは化学式ＣxＨyを有し、ｘは２から１０までの整数であり、ｙは２から２４までの整数）。例えば、炭化水素前駆体ガスは、メタン、アセチレン、エチレン、プロピレン、ブタン、シクロヘキサン、ベンゼン、およびトルエンのうちの１つ以上であってよい。様々な実施形態では、堆積中に用いられる金属系前駆体は、金属ハロゲン化物前駆体ガス（例えば、フッ化タングステン（ＷＦa）、塩化チタン（ＴｉＣｌb）、塩化タングステン（ＷＣｌc）、塩化ハフニウム（ＨｆＣｌd）、および塩化タンタル（ＴａＣｌe）（ａ、ｂ、ｃ、ｄ、およびｅは、１以上の整数））を含む。例には、テトラキス（ジメチルアミノ）チタン（ＴＤＭＡＴ）、および、ビス（ｔｅｒｔ−ブチルイミノ）ビス（ジメチルアミノ）タングステン（ＢＴＢＭＷ）が含まれる。
【００１８】
いくつかの実施形態では、金属ドープ炭素含有材料は、基板上にフィーチャを形成するために用いられるパターニングされたハードマスクであり、酸化シリコン、窒化シリコン、ドープ酸化シリコン、ドープ窒化シリコン、タングステン、およびそれらの組み合わせに対する金属ドープ炭素含有材料のエッチング選択性は、少なくとも約１０００：１である。
【００１９】
いくつかの実施形態では、金属ドープ炭素含有材料は、基板上にフィーチャを形成するために用いられるパターニングされたハードマスクであり、酸化シリコン、窒化シリコン、シリコン、それらのドープ派生物、およびそれらの組み合わせに対する金属ドープ炭素含有材料のエッチング選択性は、少なくとも約１０００：１である。
【００２０】
いくつかの実施形態では、金属ドープ炭素含有材料は、基板上にフィーチャを形成するために用いられるパターニングされたハードマスクであり、酸化シリコン、窒化シリコン、シリコン、ゲルマニウム、それらのドープ派生物、およびそれらの組み合わせに対する金属ドープ炭素含有材料のエッチング選択性は、約１０：１から約３０：１の間である。
【００２１】
いくつかの実施形態では、金属ドープ炭素含有材料は、基板上にフィーチャを形成するために用いられるパターニングされたハードマスクであり、酸化シリコン、コバルト、窒化タンタル、銅、低ｋ誘電体、およびそれらの組み合わせに対する金属ドープ炭素含有材料のエッチング選択性は、約１０：１から約３０：１の間である。
【００２２】
別の態様は、基板上のタングステンドープ炭素ハードマスクをエッチングする方法を含む。この方法は、タングステンドープ炭素ハードマスクを有する基板を処理チャンバに提供することと、基板を約２００℃から約５００℃の間の温度に加熱することと、塩化タングステンまたはオキシ塩化タングステンを形成することによってタングステンドープ炭素ハードマスクをエッチングするために、酸素および塩素から生成されたプラズマにタングステンドープ炭素ハードマスクを曝露することと、を含む。
【００２３】
いくつかの実施形態では、プラズマは、約５００Ｗから約１００００Ｗの間、または、約３０００Ｗから約１００００Ｗの間のステーション毎の電力を用いて点火される。いくつかの実施形態では、電力は、ステーション毎に約７０００Ｗである。様々な実施形態では、プラズマは、シャワーヘッドの上流の誘導結合プラズマを用いて生成される。
【００２４】
様々な実施形態では、タングステンドープ炭素ハードマスクをプラズマに曝露したときに処理チャンバに流れるガスの総流量の構成は、少なくとも約１０％の塩素ガスを含む。
【００２５】
いくつかの実施形態では、この方法は、約１００ｍＴｏｒｒから約４０００ｍＴｏｒｒの間のチャンバ圧で実施される。いくつかの実施形態では、チャンバ圧は、約２００ｍＴｏｒｒから約４０００ｍＴｏｒｒの間である。いくつかの実施形態では、チャンバ圧は、約１０００ｍＴｏｒｒから約２０００ｍＴｏｒｒの間である。いくつかの実施形態では、チャンバ圧は、約１５００ｍＴｏｒｒである。
【００２６】
別の態様は、基板上の金属ドープハードマスクをエッチングするための装置を含む。この装置は、基板を保持し加熱するための台座を備える反応チャンバと、プラズマを生成するために反応チャンバに結合されたプラズマ源と、第１のエッチングガスを反応チャンバに供給するために反応チャンバに結合されている１つ以上の第１のガス流入口と、第２のエッチングガスを反応チャンバに供給するために反応チャンバに結合されている１つ以上の第２のガス流入口と、次の動作を実施するための命令を備えるコントローラであって、その動作は、台座の温度を約２００℃から約５００℃の間の温度に設定する動作と、金属ドープ炭素含有材料をエッチングするために、第１のエッチングガスおよび第２のエッチングガスを含むガス混合物を導入し、プラズマを点火することによって、第１のエッチングガスは金属ドープ炭素含有材料の炭素を含む第１の揮発性副生成物を形成し、第２のエッチングガスは金属ドープ炭素含有材料の金属を含む第２の揮発性副生成物を形成する動作とを含む、コントローラとを備える。様々な実施形態では、反応チャンバの圧力は、約１００ｍＴｏｒｒから約４０００ｍＴｏｒｒの間の圧力に設定される。いくつかの実施形態では、チャンバ圧は、約２００ｍＴｏｒｒから約４０００ｍＴｏｒｒの間である。いくつかの実施形態では、チャンバ圧は、約１０００ｍＴｏｒｒから約２０００ｍＴｏｒｒの間である。いくつかの実施形態では、チャンバ圧は、約１５００ｍＴｏｒｒである。
【００２７】
別の態様は、金属ドープシリコン含有材料を有する半導体基板を処理する方法を含む。この方法は、金属ドープシリコン含有材料を有する基板を処理チャンバに提供することと、基板を約２００℃から約５００℃の間の温度に加熱することと、金属ドープシリコン含有材料をエッチングするために、金属ドープシリコン含有材料を第１のエッチングガスおよび第２のエッチングガスを含むガス混合物から生成されたプラズマに曝露することにより、第１のエッチングガスは金属ドープシリコン含有材料のシリコンを含む第１の揮発性副生成物を形成し、第２のエッチングガスは金属ドープシリコン含有材料の金属を含む第２の揮発性副生成物を形成することと、を含む。
【００２８】
別の態様は、基板上のタングステンドープシリコンハードマスクをエッチングする方法を含む。この方法は、タングステンドープシリコンハードマスクを有する基板を処理チャンバに提供することと、基板を約２００℃から約５００℃の間の温度に加熱することと、塩化タングステンまたはオキシ塩化タングステンを形成することによってタングステンドープシリコンハードマスクをエッチングするために、タングステンドープシリコンハードマスクを酸素および塩素から生成されたプラズマに曝露することと、を含む。
【００２９】
これらの態様および他の態様は、図面を参照して以下にさらに説明される。
【図面の簡単な説明】
【００３０】
【図１】特定の開示の実施形態に従って実施される方法の動作を表すプロセスフロー図。
【００３１】
【図２】特定の開示の実施形態を実施するためのプロセスチャンバ例を示す概略図。
【００３２】
【図３】特定の開示の実施形態を実施するためのプロセスツール例を示す概略図。
【００３３】
【図４】特定の開示の実施形態に従って実施された実験のエッチング選択性結果を表すグラフ。
【００３４】
【図５】特定の開示の実施形態に従って実施された実験の実験結果を表すグラフ。
【発明を実施するための形態】
【００３５】
以下の説明では、記載の実施形態の十分な理解を提供するために多くの特定の詳細が記載される。開示の実施形態は、これらの特定の詳細の一部または全てなしに実施されてよい。他の例では、周知のプロセス動作は、開示の実施形態を不必要に曖昧にしないように詳細には説明されていない。開示の実施形態は、特定の実施形態と併せて説明されるが、開示の実施形態を限定する意図はないことが理解されるだろう。
【００３６】
半導体製造プロセスは、メモリデバイスおよびロジックデバイスの製造を含む。例には、３Ｄ  ＮＡＮＤおよびＤＲＡＭ（ダイナミック・ランダム・アクセス・メモリ）アプリケーションだけでなく、ミドルエンドオブライン（ＭＥＯＬ）およびバックエンドオブライン（ＢＥＯＬ）のためのロジックアプリケーションも含まれる。メモリデバイスおよびロジックデバイスの製造は、１つの材料または多層材料を含みうる基板上にコンタクトホールなどのフィーチャをエッチングすることを含むことが多い。ビアまたはコンタクトホールなどの「フィーチャ」は、狭いおよび／または凹型の開口部、フィーチャ内の狭窄、および高アスペクト比のうちの１つ以上によって特徴付けられてよい。本明細書に記載の「フィーチャ」との用語は、穴またはビアなどの凹型フィーチャを意味する。多くの場合、フィーチャのエッチングは、エッチングされる材料の上にハードマスクを堆積させてパターニングすることと、ハードマスクをパターンとして用いて材料をエッチングすることとを含む。パターニングされたハードマスクは、最終的に基板から除去されてよい。
【００３７】
３Ｄ  ＮＡＮＤ、ＤＲＡＭ、およびロジックの製造プロセスは、１つの材料を含みうる、または積層などの多層材料でありうる基板上に、コンタクトホールおよび他の凹型フィーチャをエッチングするのにハードマスクを用いることを含む。例えば、３Ｄ  ＮＡＮＤ製造では、約１００ｎｍの臨界寸法を有するチャネルホールは、約１．５マイクロメータから約２マイクロメータの間の厚さでありうるハードマスクを用いて、４ミクロンの厚さのＯＮＯＮ（酸化物−窒化物−酸化物−窒化物）基板を通ってエッチングされてよい。ＤＲＡＭアプリケーションでは、アモルファスシリコンまたはポリシリコンのハードマスクを用いて高アスペクト比のフィーチャがコンデンサのためにエッチングされてよい。例えば、ＤＲＡＭアプリケーションにおいてコンデンサをエッチングするためのマスクは、ノードに応じて約２０ｎｍから約３０ｎｍの間の臨界寸法、および、約５０：１から約６０：１の間のアスペクト比を有するコンデンサを形成するために、通常、１マイクロメータから約１．５マイクロメータの厚さである。ロジックアプリケーションでは、窒化チタンハードマスクがＭＥＯＬアプリケーションおよびＢＥＯＬアプリケーションに用いられてよい。フィーチャは、第１の金属と第２の金属との間にコンタクトを形成するようにエッチングされてよい。これらのアプリケーションでは、エッチングされたフィーチャ全体で一貫したフィーチャ直径を維持しながら高アスペクト比のフィーチャをエッチングするときは、ハードマスクの損傷またはエッチングを減らすためにより強固なハードマスクが用いられる。残りの基板に不具合、再堆積、または損傷を引き起こさずに除去されうる材料で作られたハードマスクを用いることも望ましい。
【００３８】
デバイスが縮小するにつれてこれらのフィーチャのアスペクト比は増加し、フィーチャ底部の穴直径と一致する穴上部の穴直径を維持しながら高アスペクト比の凹型フィーチャをエッチングすることが非常に困難になる。本明細書に記載する高アスペクト比とは、２０：１より大きい（例えば、５０：１から６０：１の間）アスペクト比を意味する。高アスペクト比のフィーチャ例は、平面ＮＡＮＤでは１０：１の穴、または３Ｄ  ＮＡＮＤでは４０：１の穴を含む。高アスペクト比は、ＤＲＡＭ製造においても普及している。メモリデバイスおよびロジックデバイス製造における別の困難な態様は、高アスペクト比フィーチャをエッチングするのにハードマスクを用いるときのハードマスク損失を減らすことである。
【００３９】
ハードマスクの例は、アモルファスシリコン、ポリシリコン、アモルファスカーボン、および窒化チタンのハードマスクを含む。より最近の開発では、金属ダイヤモンドライクカーボン（ＭＤＬＣ）または金属ドープシリコン含有ハードマスクとしても知られる、金属ドープ炭素含有ハードマスクを用いることが含まれる。金属ドープ炭素含有ハードマスクは、金属ドープアモルファス炭素ハードマスクを意味してよい。金属ドープシリコン含有ハードマスクは、金属ドープアモルファスシリコンハードマスクを意味してよい。金属ドープ炭素含有ハードマスクまたは金属ドープシリコン含有ハードマスクの形成例は、全ての目的のため本明細書に参照として援用される米国特許第９，５２０，２９５号に記載されている。金属ドープ炭素含有ハードマスクは、架橋されうる金属原子および炭素原子を含む。いくつかの実施形態では、タングステンを有する金属ドープ炭素含有ハードマスクは、炭化タングステン原子と添加炭素原子と水素原子との間、または、炭化タングステン原子と添加炭素原子との間、または、炭化タングステン原子と添加水素原子との間の架橋を含む。金属ドープ炭素含有ハードマスクに見られる異なる種類の架橋は、ハードマスクを堆積させるためのプロセス条件（例えば、堆積前駆体ケミストリ、温度、チャンバ圧、およびプラズマ条件）に依存する。
【００４０】
いくつかの金属ドープ炭素含有ハードマスクは、炭化水素前駆体ガスを処理チャンバに導入し、金属系前駆体ガスを処理チャンバに導入し、プラズマを点火して基板上に金属ドープ炭素含有ハードマスクを堆積させることによる、プラズマ強化化学気相堆積（ＰＥＣＶＤ）によって形成されてよい。炭化水素前駆体は、化学式ＣxＨyを有してよい（ｘは２から１０までの整数、ｙは２から２４までの整数）。例には、メタン、アセチレン、エチレン、プロピレン、ブタン、シクロヘキサン、ベンゼン、およびトルエンが含まれる。金属系前駆体ガスは、金属ハロゲン化物前駆体ガスであってよい。金属ハロゲン化物前駆体ガスは、フッ化タングステン（ＷＦa）、塩化チタン（ＴｉＣｌb）、塩化タングステン（ＷＣｌc）、塩化ハフニウム（ＨｆＣｌd）、および塩化タンタル（ＴａＣｌe）を含む（ａ、ｂ、ｃ、ｄ、およびｅは１以上の整数）。例には、テトラキス（ジメチルアミノ）チタン（ＴＤＭＡＴ）、および、ビス（ｔｅｒｔ−ブチルイミノ）ビス（ジメチルアミノ）タングステン（ＢＴＢＭＷ）が含まれる。金属ドープ炭素含有ハードマスクの堆積中に、水素、アルゴン、窒素、ヘリウム、またはそれらの組み合わせなどのキャリアガスが流されてよい。金属ドープ炭素含有ハードマスク用のドーパントは、タングステン、チタン、ハフニウム、およびタンタルを含む。いくつかの実施形態では、金属ドーパントは、元素周期表の第６周期の遷移金属のうちの１つ以上であってよい。いくつかの実施形態では、ドーパントは、タングステン、チタン、タンタル、それらの窒化物、それらのケイ化物、およびそれらの組み合わせである。例えば、いくつかの実施形態では、ドーパントは、窒化タングステンまたはケイ化タングステンである。
【００４１】
金属ドープ炭素含有ハードマスクは、高膜密度を有し、無ドープ炭素含有ハードマスクよりもハードマスクを損なうまたは除去することなしに高アスペクト比のフィーチャを形成するのに用いられるエッチングケミストリに耐えうるため、これらの高アスペクト比のアプリケーションにおいて穴を形成するのに用いられる。金属ドープハードマスクは、メタロイドを含まない。
【００４２】
また、金属ドープ炭素含有ハードマスクを用いることは、高アスペクト比のフィーチャ全体の一貫したフィーチャ直径を実現する。本明細書に記載する「金属ドープ炭素含有材料」との用語は、金属（タングステン、タンタル、およびハフニウムを含む、元素周期表の第６周期のチタンまたは遷移金属など）および炭素を含む材料を意味し、金属ドープ炭素含有材料中の金属量は、任意の濃度であってよい。
【００４３】
しかしながら、パターニングのためにハードマスクを用いた後にそれらをエッチングする既存の技術は、下層に対して選択的にハードマスクを効率よくエッチングできない。本明細書に記載する「選択性」との用語は、材料選択性を意味する。例えば、エッチングケミストリが第２の材料に対する第１の材料の高エッチング選択性を実現できる場合、これは、エッチングケミストリが第２の材料をエッチングするよりも速く第１の材料をエッチングすることを意味する。エッチング選択性は、第２の材料のエッチング速度に対する第１の材料のエッチング速度比を用いて数値化されうる。エッチング選択性は、金属ドープ炭素含有ハードマスクが用いられているアプリケーションに依存する。例えば、いくつかのメモリアプリケーションでは、酸化シリコンまたは窒化シリコンに対する金属ドープ炭素含有ハードマスクの５０００：１のエッチング選択性が実現されてよいが、いくつかのロジックアプリケーションでは、酸化シリコンまたは窒化シリコンに対する金属ドープ炭素含有ハードマスクの３０：１のエッチング選択性が実現されてよい。
【００４４】
エッチング技術は、ウェットエッチングおよびドライエッチングを含むが、それらの技術は共に、金属ドープ炭素含有ハードマスクのエッチングから不具合を低減または除去しながら基板上の他の材料（例えば、誘電材料、半導体材料、および金属材料）に対する金属ドープ炭素含有ハードマスクの高エッチング選択性を実現できない。例えば、過酸化水素を含むウェットエッチング剤は、高濃度の金属ドープ炭素含有ハードマスクを高エッチング選択性（例えば、約１０００：１）で除去しうるが、ウェット剤は、金属表面を傷つけ、露出した誘電面の一部をエッチングする可能性もある。また、無ドープ炭素含有ハードマスクのドライエッチング法は、水素含有還元剤と共に酸素含有酸化剤を用いることを含むが、そのような技術は、基板上に不具合を引き起こす。例えば、無ドープ炭素含有ハードマスクを除去するためのエッチングケミストリの一例は、金属ドープハードマスクについて常に遅いエッチング速度および誘電材料に対する悪い選択性を有する、酸素プラズマ、または、酸素（Ｏ2）およびフォーミングガスの混合物（例えば、水素／窒素（Ｈ2／Ｎ2）および三フッ化窒素（ＮＦ3）の混合物）を含むプラズマ条件の組み合わせを含む。別の例は、約３０〜８０ｎｍ／分でエッチングする過酸化水素ウェットエッチングを含む。下地材に対するエッチング選択性は、約１０００：１でよいが、上記のように、そのようなエッチングケミストリは、基板上に不具合を引き起こす。
【００４５】
本明細書に記載されるのは、メモリアプリケーションおよびロジックアプリケーションのための高アスペクト比フィーチャを形成するのに用いられる金属ドープハードマスクをエッチングするための方法である。本明細書に記載の多くの実施形態が金属ドープ炭素含有ハードマスクの除去を意味するが、金属ドープ炭素含有ハードマスクの炭素部品をエッチングするのに適したエッチングケミストリを選択する代わりに、金属ドープシリコン含有ハードマスクのシリコン部品をエッチングするのに適したエッチングケミストリを選択することによって、金属ドープシリコン含有ハードマスクを除去するために類似の技術が用いられてもよいことが理解されるだろう。
【００４６】
特定の開示の実施形態は、３Ｄ  ＮＡＮＤ構造およびＤＲＡＭ構造の製造で用いられる金属ドープ炭素含有ハードマスクを除去するのに特に適している。開示の実施形態は、基板上の下地材を保護し、不具合を低減しながら、金属ドープ炭素含有ハードマスクを除去するのに添加ガスを用いる高温の酸素系エッチングケミストリを含む。
【００４７】
図１は、特定の開示の実施形態に従って実施される方法の動作を表すプロセスフロー図を示している。本明細書に記載の実施形態は、約１００ｍＴｏｒｒから約４０００ｍＴｏｒｒの間、または、約２００ｍＴｏｒｒから約４０００ｍＴｏｒｒの間のチャンバ圧を有する処理チャンバ内の基板上で実施されてよい。いくつかの実施形態では、チャンバ圧は、約１０００ｍＴｏｒｒから約２０００ｍＴｏｒｒの間であってよい。例えば、いくつかの実施形態では、チャンバ圧は、約１５００ｍＴｏｒｒであってよい。
【００４８】
動作１０１では、金属ドープ炭素含有材料を有する基板が提供される。様々な実施形態では、金属ドープ炭素含有材料は、ハードマスクである。
【００４９】
様々な実施形態では、金属ドープ炭素含有材料の金属は、タングステンである。いくつかの実施形態では、金属ドープ炭素含有材料は、タングステン、チタン、タンタル、それらの窒化物、それらのケイ化物、およびそれらの組み合わせなどの金属でドープされる。いくつかの実施形態では、金属ドープ炭素含有材料は、窒化チタン、窒化タンタル、窒化タングステン、またはそれらの組み合わせでドープされる。いくつかの実施形態では、金属ドープ炭素含有材料は、ＷＳｉxＮy（１≧ｘ＞０および１≧ｙ＞０）の化学式を有する窒化タングステンシリサイドでドープされる。
【００５０】
様々な実施形態では、金属ドープ炭素含有材料は、パターニングされ、金属ドープ炭素含有材料の下にある１つ以上の層にフィーチャをエッチングするのに用いられる。例えば、金属ドープ炭素含有材料は、少なくとも約５：１、または少なくとも約２０：１、または約５：１から約１５０：１の間のアスペクト比を有するフィーチャをエッチングするのに用いられてよい。いくつかの実施形態では、金属ドープ炭素含有材料は、約５０：１から約６０：１の間のアスペクト比を有するフィーチャをエッチングするのに用いられる。高アスペクト比フィーチャの例は、平面ＮＡＮＤについて１０：１の穴、または３Ｄ  ＮＡＮＤ構造について４０：１の穴を含む。
【００５１】
様々な実施形態では、金属ドープ炭素含有材料は、約１０ｎｍから約５００ｎｍの間の幅のフィーチャ開口部を有するフィーチャ穴をエッチングするのに用いられる。様々な実施形態では、金属ドープ炭素含有材料は、フィーチャの寸法に応じて、フィーチャがその上部または上部付近の臨界寸法とその底部または底部付近の臨界寸法との間で約２０ｎｍ未満の差を有するようにフィーチャをエッチングするのに用いられる。
【００５２】
様々な実施形態では、基板上の金属ドープ炭素含有材料は、約５ｎｍから約２０００ｎｍの間の厚さである。厚さは、金属ドープ炭素含有材と直ぐ隣接する下地層との境界面から金属ドープ炭素含有材料の圃場面までが測定される。３Ｄ  ＮＡＮＤアプリケーションでは、除去される金属ドープ炭素含有材料の厚さは、約１１００ｎｍから約１３００ｎｍの間であってよい。ＤＲＡＭアプリケーションでは、除去される金属ドープ炭素含有材料の厚さは、約３００ｎｍから約５００ｎｍの間であってよい。ロジックアプリケーションでは、除去される金属ドープ炭素含有材料の厚さは、約１０ｎｍから約２０ｎｍの間であってよい。
【００５３】
いくつかの実施形態では、基板上の層はパターニングされてよい。基板上の１つ以上の層にはフィーチャが形成されてよい。フィーチャの一例は、半導体基板または基板上の層における穴またはビアである。別の例は、基板または層におけるラインまたは空間によって規定されるトレンチである。様々な実施形態では、フィーチャは、バリア層または接着層などの下地層を有してよい。下地層の非限定的な例は、誘電層および導電層（例えば、酸化シリコン、窒化シリコン、炭化シリコン、金属酸化物、金属窒化物、金属炭化物、および金属層）を含む。いくつかの実施形態では、基板は、異なる材料（例えば、金属、誘電体、半導体材料、およびその他）を有する複数の層を備えてよい。様々な実施形態では、これらの材料は、コンタクト、ビア、ゲートなどを製造するために用意されてよい。
【００５４】
様々な実施形態では、基板は、処理チャンバに提供されたときに選択された温度に加熱される。本明細書に記載の基板温度は、基板を保持する台座が設定される温度を意味する。特定の開示の実施形態における基板温度は、少なくとも約２００℃、または約２００℃から約５００℃の間、または約２００℃から約４００℃の間（例えば、約２５０℃）である。
【００５５】
動作１０３では、金属ドープ炭素含有材料は、必要に応じて予備酸化ガスに曝露される。予備酸化とは、金属ドープ炭素含有ハードマスクの剥離または除去に先立って基板を酸化するのに用いられる酸素系プラズマの動作である。様々な実施形態では、予備酸化は、基板の露出シリコン面を酸化する。この動作中に、金属ドープ炭素含有材料は、プラズマを点火しながら酸素ガスおよび窒素ガスの混合物に曝露されてよい。いくつかの実施形態では、金属ドープ炭素含有材料は、プラズマを点火しながら酸素ガスおよび亜酸化窒素ガスの混合物に曝露される。いくつかの実施形態では、金属ドープ炭素含有材料は、プラズマを点火しながら窒素、水素、および酸素ガスの混合物に曝露される。
【００５６】
動作１０３の間、チャンバ圧は、約１００ｍＴｏｒｒから約４０００ｍＴｏｒｒの間、または約２００ｍＴｏｒｒから約４０００ｍＴｏｒｒの間であってよい。いくつかの実施形態では、チャンバ圧は、約１０００ｍＴｏｒｒから約２０００ｍＴｏｒｒの間であってよい。例えば、いくつかの実施形態では、チャンバ圧は、約１５００ｍＴｏｒｒであってよい。
【００５７】
酸素ガスおよび窒素ガスの混合物を流すことについて、酸素ガスの流量例は、約０．１ｓｌｍから約１ｓｌｍの間であってよく、窒化ガスの流量例は、約０．１ｓｌｍから約１ｓｌｍの間であってよい。誘導結合プラズマのプラズマ電力は、いくつかの実施形態では、約５００Ｗから約６０００Ｗであってよい。
【００５８】
これは、下地シリコン材料を保護するために、３Ｄ  ＮＡＮＤ構造の製造中に用いられる金属ドープ炭素含有材料を除去するのに特に適してよい。酸素種は、シリコンと反応し、シリコンを酸化する。塩素系金属ドープ炭素含有材料の剥離プロセスは、シリコンをエッチングする速度の１％で酸化シリコンをエッチングし、基板の損失を最小限にする。
【００５９】
動作１０７では、第１のエッチングガスが導入される。このエッチングガスは、金属ドープ炭素含有材料の炭素成分をエッチングするのに適したガスを含む。様々な実施形態では、エッチングガスは、酸化剤である。エッチングガスは、１つ以上のガスを含む。いくつかの実施形態では、エッチングガスは、混合物として提供される。動作１０７で用いられうるエッチンガスの例は、酸素ガスのみ、窒素ガスのみ、水素ガスのみ、亜酸化窒素ガスのみ、酸素および窒素の組み合わせ、亜酸化窒素および酸素の組み合わせ、酸素および水蒸気の組み合わせ、亜酸化窒素、酸素、および水蒸気の組み合わせ、ならびに窒素および水素の組み合わせを含む。酸化剤は必要ではない。いくつかの実施形態では、金属ドープ炭素含有ハードマスクの除去は、動作１０７を実施せずに実施されうる。金属ドープシリコン含有材料がエッチングされる実施形態については、金属ドープシリコン含有材料のシリコン成分をエッチングするのに適したエッチングケミストリが選択されてよい。いくつかの実施形態では、不活性ガスがエッチングガスと共に流される。不活性ガスの例は、アルゴンおよびヘリウムを含む。
【００６０】
動作１０９では、添加ガスが導入される。添加ガスとは、本明細書では第２のエッチングガスを意味してよい。様々な実施形態では、添加ガスは、動作１０７においてエッチングガスを導入しながら導入される。添加ガスは、金属の金属成分をエッチングするのに適した１つ以上のガスを含む。添加ガスの例は、窒素、三フッ化窒素、塩素、フッ素、臭素、ヨウ素、水素、六フッ化硫黄、およびこれらの組み合わせを含む。
【００６１】
いくつかの実施形態では、タングステンドープ炭素含有材料について、添加ガスは、１つ以上のハロゲン含有ガスを含む。タングステンドープ炭素含有材料をエッチングするためのハロゲン含有ガスの例は、三フッ化窒素、塩素、六フッ化硫黄、およびこれらの組み合わせを含む。これらの添加ガスは、窒化タングステンまたは窒化タングステンシリサイドを含む金属ドープ炭素含有材料をエッチングするのにも適してよい。いくつかの実施形態では、不活性ガスは、添加ガスと共に流される。不活性ガスの例は、アルゴンおよびヘリウムを含む。
【００６２】
様々な実施形態では、動作１０７および動作１０９は、エッチングガスおよび添加ガスが基板を収容する処理チャンバにガス混合物として同時に提供されるように一緒に実施される。いくつかの実施形態では、エッチングガスは、添加ガスを流した後に流される。いくつかの実施形態では、添加ガスは、エッチングガスを流した後に流される。
【００６３】
エッチングガスおよび添加ガスの混合物が提供される様々な実施形態では、エッチングガスおよび添加ガスの相対量は、金属ドープ炭素含有材料のドーパントの濃度に応じて調節される。様々な実施形態では、エッチングガスおよび添加ガスの混合物におけるエッチングガスの量は、エッチングガスおよび添加ガスの混合物の総量のうち約５％（エッチングガス５％、添加ガス９５％）から約１００％（添加ガスが用いられない場合）の範囲であってよい。エッチングガスおよび添加ガスの混合物におけるエッチングガスの量は、エッチングガスおよび添加ガスの混合物の総量のうち約１０％から約７０％の範囲であってよい。いくつかの実施形態では、エッチングガスの量は、少なくとも約１０％、または約２５％、または約４０％、または約４４％、または約５０％、または約２５％から約５０％の間である。基板に流されるガスの量は、処理チャンバへのガスの流量を見積もることによって測定されてよい。金属ドープ炭素含有金属中のより高密度のドーパントに対しては、エッチングガスより高流量の添加ガスが用いられてよい。例えば、約３３％のタングステンのドーパント濃度を有する金属ドープ炭素含有材料について、金属ドープ炭素含有材料の除去のためのエッチングガス対添加ガスの比率は、約２：１である。いくつかの実施形態では、ドーパント濃度は、パーセンテージで測定され、材料構成の原子％である。いくつかの実施形態では、金属ドープ炭素含有材料の金属割合は、材料構成のうち約５％から約９５％の間である。いくつかの実施形態では、タングステンドープ炭素含有材料のタングステンの量は、材料構成のうち約３３％から約６６％の間であってよい。特定の実施形態では、タングステンドープ炭素含有材料は、約３３％のタングステン、または約６３％のタングステンでドープされてよい。場合によっては、ドーパント濃度は、量単位あたりの原子で提供される。不純物レベルのドーパントを有する材料について、材料におけるドーパントの量は、原子／ｃｍ3で測定されたドーピング濃度、またはドーパント濃度を意味してよい。
【００６４】
動作１１１では、プラズマは、エッチングガスおよび添加ガスから点火され、１つ以上の揮発性副生成物を形成するために金属ドープ炭素含有材料を除去するエッチング種を形成する。揮発性副生成物は、塩化タングステンおよびオキシ塩化タングステンを含む。例えば、いくつかの実施形態では、形成された揮発性副生成物は、四塩化タングステン（ＶＩ）（ＷＯＣＬ4）（沸点＝２２７℃）、五塩化タングステン（ＷＣｌ5）（沸点＝２７５℃）、および六塩化タングステン（ＷＣｌ6）（沸点＝３４７℃）のうちの１つ以上を含んでよい。
【００６５】
当業者は、プラズマに存在する実際の種が、エッチングガスおよび添加ガスに由来する異なるイオン、ラジカル、および分子の混合物であってよいことを認めるだろう。金属ドープ炭素含有材料の除去中に、反応チャンバ内に他の種（例えば、プラズマは金属含有炭素含有材料と反応して化学変化を起こすため、金属ドープ炭素含有材料をエッチングガスおよび添加ガスと反応させることで生成された揮発性副生成物）が存在してもよいことに注意すべきである。プラズマに導入される最初の１つ以上のガスは、プラズマに存在する１つ以上のガスと異なってよく、エッチング中に基板の表面に接触する１つ以上のガスとも異なってよい。
【００６６】
ＲＦ、ＤＣ、およびマイクロ波系のプラズマ源を含む様々な種類のプラズマ源が用いられてよい。いくつかの実施形態では、ＲＦプラズマ源が用いられる。通常、３００ｍｍウエハ用のＲＦプラズマ電力は、約５００Ｗから約１００００Ｗの間、または約３０００Ｗから約１００００Ｗの間の範囲である。いくつかの実施形態では、電力は、ステーション毎に約７０００Ｗである。用いられるプロセスチャンバに応じて、いくつかの実施形態では、各ステーションは、専用の電源を有する。様々な実施形態では、プラズマは、シャワーヘッドの上流で誘導結合プラズマとして生成される。
【００６７】
様々な実施形態では、金属ドープ炭素含有材料のエッチング中に、台座にはバイアスが印加されない。しかし、いくつかの実施形態では、１３．５６ＭＨｚのＲＦバイアスが用いられる。ＲＦバイアスは、高アスペクト比フィーチャの底部で基板を酸化させるのを助けるために用いられてよいが、アスペクト比が１０：１未満のいくつかの実施形態では、バイアスは、基板を酸化させるのを助ける必要はなくてよい。バイアスの使用は、ケミストリに依存し、方向性エッチングが特定の開示の実施形態を用いるアプリケーションで用いられるかどうかに依存する。バイアスが印加された場合は、バイアスに印加された電力は、約１０Ｗから約３０００Ｗの間（例えば、約１０Ｗ）であってよい。「バイアス電力」および「バイアス電圧」との用語は、バイアスが台座に印加されたときに台座に設定される電圧を表すため、本明細書では同義で用いられることが理解されるだろう。本明細書に記載のバイアス電力またはバイアス電圧は、台座に印加される電力についてワットで測定される。
【００６８】
いくつかの実施形態では、金属ドープ炭素含有ハードマスクのエッチング速度は、約３０ｎｍ／分から約１０００ｎｍ／分の間である。
【００６９】
様々な実施形態では、チャンバ圧は、約１００ｍＴｏｒｒから約４０００ｍＴｏｒｒの間、または、約２００ｍＴｏｒｒから約４０００ｍＴｏｒｒの間であってよい。いくつかの実施形態では、チャンバ圧は、約１０００ｍＴｏｒｒから約２０００ｍＴｏｒｒの間であってよい。例えば、いくつかの実施形態では、チャンバ圧は、約１５００ｍＴｏｒｒであってよい。チャンバ圧は、エッチング速度に影響を与える。チャンバ圧が高くなるほどエッチング速度が大きくなる。
【００７０】
エッチングガスおよび添加ガスのプロセス条件およびケミストリは、金属ドープ炭素含有材料が基板上の他の材料に対して選択的にエッチングされるように選択される。上記のように、選択性は、材料選択性として定義されるため、第２の材料に対する第１の材料の選択的エッチングは、第２の材料がほとんどまたは全くエッチングされないように、第１の材料のエッチング速度が第２の材料のエッチング速度より大きいことを示す。
【００７１】
３Ｄ  ＮＡＮＤアプリケーションについて、金属ドープ炭素含有材料は、露出した酸化物、窒化物、シリコン、およびそれらのドープ誘導体に対して選択的に除去される。ＤＲＡＭアプリケーションについて、金属ドープ炭素含有材料は、酸化物、窒化物、タングステン、およびそれらのドープ誘導体に対して選択的に除去される。ＭＥＯＬロジックアプリケーションについて、金属ドープ炭素含有材料は、酸化物、窒化物、シリコン、ゲルマニウム、およびそれらのドープ誘導体に対して選択的に除去される。ＢＥＯＬロジックアプリケーションについて、金属ドープ炭素含有材料は、ドープ酸化物、非ドープ酸化物、コバルト、窒化タンタル、銅、および低ｋ誘電体に対して選択的に除去される。
【００７２】
特定の開示の実施形態を用いるオルトケイ酸テトラエチル堆積（ＴＥＯＳ堆積）酸化物に対する金属ドープ炭素含有材料のエッチング選択性は、少なくとも約１０００：１であってよい。ＴＥＯＳ堆積酸化物は、オルトケイ酸テトラエチル（ＴＥＯＳ）をシリコン含有前駆体として用いて堆積された酸化物として定義される。例えば、ＴＥＯＳ堆積酸化物は、化学気相堆積、原子層堆積、またはそれらのプラズマ強化技術によって、ＴＥＯＳ、および、酸素含有反応剤を用いて堆積されてよい。ロジックアプリケーションでは、特定の開示の実施形態を用いる基板上の他の材料に対する金属ドープ炭素含有材料のエッチング選択性は、少なくとも約１０：１、または約１０：１から約３０：１の間であってよい。
【００７３】
動作１０９の添加ガスおよび動作１０７のエッチングガスは、プラズマが点火されるときに金属ドープ炭素含有材料がエッチングガスおよび添加ガスと反応して揮発性副生成物を形成するように選択される。
【００７４】
様々な実施形態では、プラズマは、エッチング種を基板に供給するのに先立って、シャワーヘッド内の誘導結合プラズマにおいて生成される。そのような実施形態では、エッチングガスおよび添加ガスは、プラズマが点火されるシャワーヘッドに供給され、エッチング種は、次に、シャワーヘッドの孔を通ってプロセスチャンバ内の基板に流れる。いくつかの実施形態では、シャワーヘッドとウエハとの間の距離を調節することによりエッチングされない基板の表面上にプラズマによって引き起こされる損傷を低減することによって、エッチング選択性が増加される。様々な実施形態では、誘導結合プラズマを用いることは、金属ドープ炭素含有材料ではない材料上のエッチング速度を低減して、金属ドープ炭素含有材料を除去し、再堆積または不具合を引き起こすことなく揮発性副生成物を形成するのに十分なエッチング種を提供する、大規模な化学エッチングを実現する。様々な実施形態では、直接プラズマの使用は、高い材料ロスをもたらす可能性があるため、いくつかの実施形態では、基板上の材料に対する損傷を低減するために、シャワーヘッド内で生成されたリモートプラズマまたはＩＣＰプラズマが用いられてよい。プラズマ条件およびウエハとシャワーヘッドとの間の距離の調整は、エッチング種からの低エネルギイオンが、基板上の他の非金属ドープ炭素含有材料に対して選択的に金属ドープ炭素含有材料をエッチングすることを可能にする。
【００７５】
装置
開示の実施形態は、適したエッチングチャンバまたはエッチング装置（例えば、カリフォルニア州フレモントのラム・リサーチ・コーポレーションから入手可能なＡｒｇｏｓ）において実施されてよい。プラズマエッチングチャンバのさらなる説明は、その全てが参照により本明細書に援用される、米国特許第６，８４１，９４３号および第８，５５２，３３４号に記載されうる。
【００７６】
開示の実施形態は、誘導結合プラズマ（ＩＣＰ）リアクタにおいて実施される。図２に一例が提供されている。そのようなＩＣＰリアクタは、本明細書に記載の技術の実施に適したＩＣＰリアクタを説明するために参照として援用される「ＭＥＴＨＯＤ  ＦＯＲ  ＦＯＲＭＩＮＧ  Ａ  ＭＡＳＫ  ＢＹ  ＥＴＣＨＩＮＧ  ＣＯＮＦＯＲＭＡＬ  ＦＩＬＭ  ＯＮ  ＰＡＴＴＥＲＮＥＤ  ＡＳＨＡＢＬＥ  ＨＡＲＤＭＡＳＫ」と題した、２０１３年１２月１０日出願かつ２０１６年６月７日発行の米国特許第９，３６２，１３３号においても記載されている。本明細書ではＩＣＰリアクタが説明されるが、いくつかの実施形態では、容量結合プラズマリアクタが用いられてもよいことを理解されたい。エッチングチャンバまたはエッチング装置の例は、本明細書に記載の、チャンバ壁を有するチャンバと、処理される基板またはウエハを保持するためのチャックであって、ウエハをチャックまたはデチャックするための静電電極を備え、高周波（ＲＦ）電源を用いて充電されうるチャックと、プラズマを生成するために電力をコイルに供給するように構成されているＲＦ電源と、ガスを流入するためのガス流入口とを備えてよい。例えば、エッチングガスおよび添加ガスは、予備酸化ガスと共に、金属ドープ炭素含有材料の選択的なエッチングを実施するためにエッチングチャンバに流されてよい。いくつかの実施形態では、装置は、１つ以上のチャンバを備えてよく、その各々は、基板をエッチングし、堆積させ、または処理するのに用いられてよい。チャンバまたは装置は、チャンバまたは装置の動作（例えば、チャンバ圧、不活性ガス流、プラズマ電力、プラズマ周波数、反応ガス流（酸化ガス、エッチングガス、添加ガスなど）の調整；バイアス電力、温度、真空の設定；および他のプロセス条件）の一部または全てを制御するためのシステムコントローラを備えてよい。チャンバは、炭素含有材料を基板上に選択的に堆積するのにも用いられうる。
【００７７】
図２は、本明細書の特定の実施形態を実施するのに適した誘導結合プラズマの統合エッチング堆積装置２００の断面図を概略的に示す。その例は、カリフォルニア州フレモントのラム・リサーチ・コーポレーションによって製造された誘導結合プラズマリアクタである。誘導結合プラズマ装置２００は、チャンバ壁および窓２１１によって構造的に規定された処理チャンバ２０１を備える。チャンバ壁は、ステンレス鋼またはアルミニウムから製造されてよい。窓２１１は、石英または他の誘電物質から製造されてよい。任意の内部シャワーヘッド２５０は、処理チャンバ２０１を上部サブチャンバ２０２と下部サブチャンバ２０３とに分割する。シャワーヘッドは、ガスおよび／またはプラズマ種を下部サブチャンバ２０３に供給および分配するための１つの孔または複数の孔を備えてよい。ほとんどの実施形態では、シャワーヘッド２５０は、取り外し可能なため、サブチャンバ２０２およびサブチャンバ２０３で構成されたチャンバ空間を利用できる。チャック２１７は、底部内面付近の下部サブチャンバ２０３の内部に位置する。チャック２１７は、エッチングプロセスおよび堆積プロセスが実施される半導体ウエハ２１９を受け取って保持するように構成されている。チャック２１７は、ウエハ２１９が存在するときはウエハ２１９を支持するための静電チャックとなりうる。いくつかの実施形態では、エッジリング（図示せず）は、チャック２１７を囲み、ウエハ２１９がチャック２１７の上にあるときはウエハ２１９の上面とほぼ同一平面の上面を有する。チャック２１７は、ウエハをチャックおよびデチャックするための静電電極も備える。この目的のために、フィルタおよびＤＣクランプ電源（図示せず）が設けられてよい。ウエハ２１９をチャック２１７から持ち上げるための他の制御システムも設けられうる。チャック２１７は、チャンバの側壁に実質的に平行な軸に沿って移動可能なため、チャック２１７の表面は、地面に実質的に平行である。いくつかの実施形態では、プラズマ源とチャック２１７上のウエハ２１９との間の距離は、約４インチ（約１０．１６センチメートル）から約５インチ（約１２．７センチメートル）の間であってよい。そのような距離は、ウエハ２１９上の金属ドープ炭素含有ハードマスクの高エッチング速度を可能にしてよい。シャワーヘッドが用いられる場合は、ウエハ２１９とシャワーヘッド（図示せず）との間の距離は、約０．５インチ（約１．２７センチメートル）から約３．０インチ（約７．６２センチメートル）の間であってよい。チャック２１７は、ＲＦ電源２２３を用いて充電されうる。ＲＦ電源２２３は、接続部２２７を介して整合回路２２１に接続される。整合回路２２１は、接続部２２５を介してチャック２１７に接続される。このようにして、ＲＦ電源２２３は、チャック２１７に接続される。
【００７８】
プラズマ生成のための要素は、窓２１１の上方に位置するコイル２３３を含む。様々な実施形態では、コイルは、開示の実施形態では用いられない。コイル２３３は、導電材料から製造され、少なくとも１つの完全なターンを含む。図２に示されるコイル２３３の例は、３ターンを含む。コイル２３３の断面は、記号によって示されており、「Ｘ」を有するコイルは、ページに回転して延び、「●」を有するコイルは、ページから回転して延びる。プラズマ生成のための要素は、ＲＦ電力をコイル２３３に供給するように構成されたＲＦ電源２４１も含む。一般に、ＲＦ電源２４１は、接続部２４５を介して整合回路２３９に接続される。整合回路２３９は、接続部２４３を介してコイル２３３に接続される。このようにして、ＲＦ電源２４１は、コイル２３３に接続される。任意のファラデーシールド２４９は、コイル２３３と窓２１１との間に位置する。ファラデーシールド２４９は、コイル２３３に対して間隔をおいて維持される。ファラデーシールド２４９は、窓２１１の直上に配置される。コイル２３３、ファラデーシールド２４９、および窓２１１は、各々が互いに実質的に平行になるように構成されている。ファラデーシールドは、金属または他の種が処理チャンバ２０１の誘電体窓に堆積することを防いでよい。
【００７９】
プロセスガス（酸素、窒素、塩素など）は、上部チャンバ２０２に位置する１つ以上の主ガス流入口２６０を通じて、および／または、１つ以上の側ガス流入口２７０を通じて処理チャンバに流されてよい。同様に、明確に図示されていないが、プロセスガスを容量結合プラズマ処理チャンバに供給するために類似のガス流入口が用いられてよい。真空ポンプ（例えば、１段階もしくは２段階の機械式ドライポンプ、および／または、ターボ分子ポンプ２４０）は、プロセスガスを処理チャンバ２０１から引き出し、処理チャンバ２０１内の圧力を維持するのに用いられてよい。例えば、ポンプは、金属ドープ炭素含有材料と反応するエッチングケミストリから生成された揮発性副生成物を除去するために処理チャンバ２０１を排気するのに用いられてよい。弁制御された導管は、真空ポンプによって提供された真空環境の利用を選択的に制御するために、真空ポンプを処理チャンバ２０１に流体接続するのに用いられてよい。これは、プラズマ処理動作の間に閉ループ制御された流量制限装置（スロットルバルブ（図示せず）、または振り子式バルブ（図示せず）など）を用いることで実行されてよい。同様に、真空ポンプ、および、容量結合プラズマ処理チャンバへの弁制御された流体接続部も用いられてよい。
【００８０】
装置の動作中に、１つ以上のプロセスガスがガス流入口２６０および／またはガス流入口２７０を通じて供給されてよい。特定の実施形態では、プロセスガスは、主ガス流入口２６０のみを通じて、または、側ガス流入口２７０のみを通じて供給されてよい。場合によっては、図に示されるガス流入口は、より複雑なガス流入口（例えば、１つ以上のシャワーヘッド）に置き換えられうる。ファラデーシールド２４９および／または任意のグリッド２５０は、処理チャンバ２０１へのプロセスガスの供給を可能にする内部流路および孔を備えてよい。ファラデーシールド２４９および任意のグリッド２５０のいずれかまたは両方は、プロセスガスの供給のためのシャワーヘッドとして機能してよい。いくつかの実施形態では、液体反応剤または前駆体が蒸発すると、蒸発した反応剤または前駆体がガス流入口２６０および／またはガス流入口２７０を通って処理チャンバ２０１に導入されるように、液体気化供給システムは、処理チャンバ２０１の上流に位置してよい。
【００８１】
高周波電力は、ＲＦ電流をコイル２３３を通って流すためにＲＦ電源２４１からコイル２３３に供給される。コイル２３３を通って流れるＲＦ電流は、コイル２３３の周りに電磁場を形成する。電磁場は、上部サブチャンバ２０２の内部で誘導電流を生成する。様々な生成されたイオンおよびラジカルのウエハ２１９との物理的および化学的相互作用は、ウエハのフィーチャを選択的にエッチングし、ウエハ上に層を堆積させる。
【００８２】
上部サブチャンバ２０２および下部サブチャンバ２０３の両方が存在するようにプラズマグリッドが用いられた場合は、上部サブチャンバ２０２で電子イオンプラズマを生成するために、誘導電流は、上部サブチャンバ２０２に存在するガスに作用する。任意の内部プラズマグリッド２５０は、下部サブチャンバ２０３内のホットエレクトロンの量を限定する。いくつかの実施形態では、装置は、下部サブチャンバ２０３に存在するプラズマがイオン−イオンプラズマになるように設計され操作される。
【００８３】
上部の電子−イオンプラズマおよび下部のイオン−イオンプラズマの両方は、正負イオンを含みうるが、イオン−イオンプラズマは、正イオンより大きい比率の負イオンを有するだろう。揮発性のエッチングおよび／または堆積副生物は、ポート２２２を通じて下部サブチャンバ２０３から除去されてよい。本明細書に開示されたチャック２１７は、約２００℃から約５００℃の間の高温で動作してよい。温度は、プロセス動作および特定のレシピに依存するだろう。
【００８４】
処理チャンバ２０１は、クリーンルームまたは製造施設に設置されたときは、設備（図示せず）に結合されてよい。設備には、プロセスガス、真空、温度制御、および環境粒子制御を提供する配管が含まれる。これらの設備は、目的の製造施設に設置されたときは処理チャンバ２０１に結合される。また、処理チャンバ２０１は、ロボットが通常のオートメーションを用いて半導体ウエハを処理チャンバ２０１に搬入出できるようにする搬送チャンバに結合されてよい。
【００８５】
いくつかの実施形態では、システムコントローラ２３０（１つ以上の物理的コントローラまたはロジックコントローラを含んでよい）は、処理チャンバの一部または全ての動作を制御する。システムコントローラ２３０は、１つ以上のメモリデバイスおよび１つ以上のプロセッサを備えてよい。いくつかの実施形態では、装置は、開示の実施形態が実施されるときは、流量および継続時間を制御するためのスイッチシステムを備える。いくつかの実施形態では、装置は、最大約５００ｍｓまたは約７５０ｍｓのスイッチング時間を有してよい。スイッチング時間は、フローケミストリ、選択レシピ、リアクタアーキテクチャ、および他の要素に依存してよい。
【００８６】
処理チャンバ２０１または装置は、システムコントローラを備えてよい。例えば、いくつかの実施形態では、コントローラ２３０は、上述の例の一部でありうるシステムの一部である。そのようなシステムは、処理ツール、チャンバ、処理用プラットフォーム、および／または、特定の処理部品（ウエハ台座、ガス流システムなど）を含む、半導体処理装置を備えうる。これらのシステムは、半導体ウエハまたは基板の処理前、処理中、および処理後の動作を制御するための電子機器と統合されてよい。電子機器は、システムの様々な部品または副部品を制御しうる「コントローラ」を意味してよい。コントローラ２３０は、処理条件および／またはシステムの種類に応じて、プロセスガスの供給、温度設定（例えば、加熱および／または冷却）、圧力設定、真空設定、電力設定、高周波（ＲＦ）生成器の設定、ＲＦ整合回路設定、周波数設定、流量設定、流体供給設定、位置動作設定、ツールおよび他の搬送ツール、および／または、特定のシステムに接続もしくは結合されたロードロックに対するウエハ搬送を含む、本明細書に開示のプロセスを制御するようにプログラムされてよい。
【００８７】
概して、コントローラ２３０は、命令を受け取り、命令を発行し、動作を制御し、洗浄動作を可能にし、エンドポイント測定を可能にするなどの様々な集積回路、ロジック、メモリ、および／または、ソフトウェアを有する電子機器として定義されてよい。集積回路は、プログラム命令を記憶するファームウェア形式のチップ、デジタル信号プロセッサ（ＤＳＰ）、特定用途向け集積回路（ＡＳＩＣ）として定義されるチップ、および／または、プログラム命令（例えば、ソフトウェア）を実行する１つ以上のマイクロプロセッサ、もしくは、マイクロコントローラを含んでよい。プログラム命令は、様々な個別設定（または、プログラムファイル）の形式でコントローラに伝達される命令であって、特定のプロセスを半導体ウエハ上でもしくは半導体ウエハ向けに、またはシステムに対して実行するための動作パラメータを定義してよい。いくつかの実施形態では、動作パラメータは、プロセスエンジニアによって定義されるレシピの一部であって、１つ以上の層、材料、金属、酸化物、シリコン、二酸化シリコン、表面、回路、および／または、ウエハダイの製造中における１つ以上の処理工程を実現してよい。
【００８８】
いくつかの実施形態では、コントローラ２３０は、システムと統合または結合された、そうでなければシステムにネットワーク接続された、もしくはこれらが組み合わされたコンピュータの一部であってよく、またはそのコンピュータに結合されてよい。例えば、コントローラ２３０は、「クラウド」内にあってよい、または、ウエハ処理のリモートアクセスを可能にするファブホストコンピュータシステムの全てもしくは一部であってよい。コンピュータは、システムへのリモートアクセスを可能にして、製造動作の進捗状況を監視し、過去の製造動作の経歴を調査し、複数の製造動作から傾向または実施の基準を調査し、現在の処理のパラメータを変更し、現在の処理に続く処理工程を設定し、または、新しいプロセスを開始してよい。いくつかの例では、リモートコンピュータ（例えば、サーバ）は、ローカルネットワークまたはインターネットを含みうるネットワークを通じて、プロセスレシピをシステムに提供できる。リモートコンピュータは、次にリモートコンピュータからシステムに伝達されるパラメータおよび／もしくは設定のエントリまたはプログラミングを可能にするユーザインタフェースを含んでよい。いくつかの例では、コントローラは、１つ以上の動作中に実施される各処理工程のためのパラメータを特定するデータ形式の命令を受け取る。パラメータは、実施されるプロセスの種類、および、コントローラが接続するまたは制御するように構成されたツールの種類に固有であってよいことを理解されたい。そのため、上述のように、コントローラは、例えば、互いにネットワーク接続される１つ以上の個別のコントローラを含むことや、本明細書に記載のプロセスや制御などの共通の目的に向かって協働することによって分散されてよい。そのような目的で分散されたコントローラの例は、遠隔に（例えば、プラットフォームレベルで、または、リモートコンピュータの一部として）位置し、協働してチャンバにおけるプロセスを制御する１つ以上の集積回路と連通する、チャンバ上の１つ以上の集積回路であろう。
【００８９】
制限するのではなく、例示のシステムは、プラズマエッチングチャンバまたはプラズマエッチングモジュール、堆積チャンバまたは堆積モジュール、スピンリンスチャンバまたはスピンリンスモジュール、金属めっきチャンバまたは金属めっきモジュール、クリーンチャンバまたはクリーンモジュール、ベベルエッジエッチングチャンバまたはベベルエッジエッチングモジュール、物理気相堆積（ＰＶＤ）チャンバまたはＰＶＤモジュール、化学気相堆積（ＣＶＤ）チャンバまたはＣＶＤモジュール、原子層堆積（ＡＬＤ）チャンバまたはＡＬＤモジュール、原子層エッチング（ＡＬＥ）チャンバまたはＡＬＥモジュール、イオン注入チャンバまたはイオン注入モジュール、トラックチャンバまたはトラックモジュール、ならびに、半導体ウエハの製作および／もしくは製造において関連もしくは使用しうる他の半導体処理システムを含んでよい。
【００９０】
上述のように、ツールによって実施されるプロセス工程に応じて、コントローラ２３０は、他のツール回路もしくはツールモジュール、他のツール部品、クラスタツール、他のツールインタフェース、隣接するツール、近接するツール、工場全体に設置されたツール、メインコンピュータ、別のコントローラ、または、半導体製造工場においてツール位置および／もしくはロードポートに対してウエハ容器を搬入出する材料搬送に用いられるツール、のうちの１つ以上と連通しうる。
【００９１】
処理チャンバ２０１は、図３に示されるようなマルチステーションツールに統合されてよい。各ステーションは、異なる動作を処理するのに用いられてよい。例えば、１つのステーションは、予備酸化を実施するのに用いられてよく、別のステーションは、金属ドープ炭素含有材料の選択的なエッチングを実施するのに用いられる。開示の実施形態は、真空を破壊することなく実施され、同じ装置で実施されてよい。
【００９２】
図３は、真空搬送モジュール３３８（ＶＴＭ）と接続する様々なモジュールを備えた半導体プロセスクラスタアーキテクチャを示す。複数の収納設備と処理モジュールとの間でウエハを「搬送」するための搬送モジュールの配置は、「クラスタツールアーキテクチャ」システムを意味してよい。ロードロックまたは搬送モジュールとしても知られるエアロック３３０は、ＶＴＭ３３８において、個々に様々な製造プロセスを実施するように最適化されうる４つの処理モジュール３２０ａ〜３２０ｄによって示されている。例として、処理モジュール３２０ａ〜３２０ｄは、基板のエッチング、堆積、イオン注入、ウエハ洗浄、スパッタリング、および／または、他の半導体プロセスを実施するために実装されてよい。１つ以上の基板エッチング処理モジュール（３２０ａ〜３２０ｄのいずれか）は、本明細書に開示されたように、すなわち、予備酸化、金属ドープ炭素含有材料の選択的除去、および、開示の実施形態による他の適した機能を実施するために実装されてよい。エアロック３３０およびプロセスモジュール３２０は、「ステーション」を意味してよい。各ステーションは、ステーションをＶＴＭ３３８に接続するファセット３３６を有する。各ファセット内では、ウエハ３２６がそれぞれのステーション間で移動されるときにその通過を検出するためにセンサ１〜１８が用いられる。
【００９３】
ロボット３２２は、ウエハ３２６をステーション間で搬送する。一実施形態では、ロボット３２２は１つのアームを有し、別の実施形態では、ロボット３２２は２つのアームを有する。各アームは、ウエハ３２６などのウエハを搬送のために取り上げるエンドエフェクタ３２４を有する。大気搬送モジュール（ＡＴＭ）３４０におけるフロントエンドロボット３３２は、ウエハ３２６をロードポートモジュール（ＬＰＭ）３４２のカセットまたは前面開口式一体型ポッド（ＦＯＵＰ）３３４からエアロック３３０に搬送するのに用いられる。処理モジュール３２０内のモジュール中央部３２８は、ウエハ３２６を設置するための１つの位置である。ＡＴＭ３４０におけるアライナ３４４は、ウエハを並べるのに用いられる。
【００９４】
例示の処理方法では、ウエハは、ＬＰＭ３４２におけるＦＯＵＰ３３４の１つに設置される。フロントエンドロボット３３２は、ウエハをＦＯＵＰ３３４からアライナ３４４に搬送し、アライナ３４４は、ウエハ３２６がエッチングまたは処理される前に適切に中心になるようにする。並べられた後に、ウエハ３２６は、フロントエンドロボット３３２によってエアロック３３０に移される。エアロックモジュールは、ＡＴＭとＶＴＭとの間の環境を合わせる能力があるため、ウエハ３２６は、損傷を受けることなく２つの圧力環境の間を移動できる。ウエハ３２６は、ロボット３２２によってエアロックモジュール３３０からＶＴＭ３３８を通って処理モジュール３２０ａ〜３２０ｄの１つに移される。このウエハの動きを実現するために、ロボット３２２は、その各アームにおいてエンドエフェクタ３２４を用いる。ウエハ３２６は、処理されると、ロボット３２２によって処理モジュール３２０ａ〜３２０ｄからエアロックモジュール３３０に移される。ここからウエハ３２６は、フロントエンドロボット３３２によってＦＯＵＰ３３４の１つまたはアライナ３４４に移されてよい。
【００９５】
ウエハの動きを制御するコンピュータは、クラスタアーキテクチャに固有でありうる、または、製造現場でクラスタアーキテクチャの外部に位置しうる、または、遠隔場所でネットワークを通じてクラスタアーキテクチャに接続されうる。図２に関して上述されたコントローラは、図３のツールに実装されてよい。
【００９６】
実験
実験１
実験は、高アスペクト比のビアをパターニングするために用いられたタングステンドープ炭素ハードマスクを有する基板において実施された。基板は、０．５Ｔｏｒｒから６．０Ｔｏｒｒの間の圧力を有するチャンバにおいて２００℃から４００℃の間の温度に加熱され、タングステンドープ炭素ハードマスクは、酸素ガスおよび塩素ガスの混合物（塩素は総流量の約１０％から４０％）に曝露された。プラズマは、バイアスを用いずに（バイアスに印加された電力＝０Ｗ）約２０００Ｗから５０００Ｗの電力で点火された。約１ミクロンのタングステンドープ炭素ハードマスクがエッチングされ、基板上には不具合がほとんどなく、タングステンドープ炭素ハードマスクはきれいに除去された。
【００９７】
実験２
実験は、３つの異なる基板材料（酸化シリコン、窒化シリコン、およびシリコン）上の３３％ドープされたタングステンドープ炭素ハードマスクおよび６３％ドープされたタングステンドープ炭素ハードマスクにおいて実施された。３３％タングステンドープ膜および６３％タングステンドープ膜の両方の剥離速度は、約９５ｎｍ／分だった。エッチング選択性は、これら６回の試みで決定され、図４は、結果の表を示す。
【００９８】
これらの結果は、酸化シリコン材に対してタングステンドープ炭素ハードマスクを除去するのにほぼ１０００：１のエッチング選択性が実現可能であり、窒化シリコンおよびシリコン材に対する高エッチング選択性も実現可能であることを示唆している。
【００９９】
実験３
実験は、シャワーヘッドなしで基板上のタングステンドープ炭素ハードマスクをエッチングするために実施された。実験データは、台座の２つのｚ位置（１つは、処理チャンバの台座と単孔シャワーヘッドの間の０．５インチ（１．２７センチ）の隙間、もう１つは、２．３インチ（５．８４２センチメートル）の隙間）における影響について収集された。結果は、図５および以下の表１に示されている。図５の各データ点は、台座位置、チャンバ圧、ガス総流量、およびガス総流量の塩素量割合を含む実験的試みによって表され、その結果、表１の最終欄に示されるタングステンドープ炭素ハードマスクの平均エッチング速度がもたらされた。例えば、データ点５０１は、約８００ｓｃｃｍのガス総流量（そのうちの０％が塩素）で約７５０ｍＴｏｒｒの圧力に設定されたチャンバ内の単孔シャワーヘッドから２．３インチ（５．８４２センチメートル）離して設置された台座上の基板を表し、０ｎｍ／分の平均エッチング速度をもたらす。別の例では、データ点５０３は、異なる位置に設置されたが同じ総流量および圧力を用いて処理された２つの基板を表す。従って、単孔シャワーヘッドから２．３インチ（５．８４２センチメートル）離れた台座上に設置されたデータ点５０３の基板は、約７５０ｍＴｏｒｒのチャンバ圧および約８００ｓｃｃｍの総流量を含み、総流量の塩素割合が４０％、タングステンドープ炭素含有ハードマスクの平均エッチング速度が７０ｎｍ／分だった。これらの実験結果は、以下の表１に示され、データ点は図５に対応する。
【表１】
2020523785.tif 000003
【０１００】
これらの結果に示されるように、圧力の増加は、エッチング速度の増加をもたらした。
【０１０１】
結論
前記実施形態は、明確な理解のためにある程度詳細に説明されたが、添付の請求項の範囲内で特定の変更および修正が行われてよいことは明らかだろう。本実施形態のプロセス、システム、および装置を実行する多くの代替方法があることに注意されたい。従って、本実施形態は、例示と見なされ制限的ではなく、本明細書に記載の詳細に限定されない。
【図１】
2020523785.tif 000004
【図２】
2020523785.tif 000005
【図３】
2020523785.tif 000006
【図４】
2020523785.tif 000007
【図５】
2020523785.tif 000008
【国際調査報告】
2020523785.tif 000009
2020523785.tif 000010